(57)【特許請求の範囲】
【請求項１】
グラフトポリマーの製造方法であって、
ａ）基本ポリマーを電子線又はγ−放射線源で照射する工程を含み、
ｂ）グラフト溶液を基本ポリマーと接触させる工程を含み、前記グラフト溶液は、少なくとも１種の脱酸素剤、並びにスチレン及びスチレン誘導体からなる群から選択される少なくとも１種のグラフトモノマーを含んでおり、
ｃ）工程ｂ）で得られる基本ポリマー及びグラフト溶液の混合物をグラフト重合する工程を含み、
前記脱酸素剤が、ヒドラジン、ヒドラゾン、カルボヒドラゾン、アルキルセミカルバジド、アリールセミカルバジド、１，３−ジヒドロキシアセトン、亜硫酸塩、及び前記化合物の２種以上の任意の組み合わせからなる群から選択されることを特徴とする、
グラフトポリマーの製造方法。
【請求項２】
前記脱酸素剤が、亜硫酸ナトリウム、亜硫酸カリウム、亜硫酸アンモニウム、亜硫酸水素ナトリウム、亜硫酸水素カリウム、亜硫酸水素アンモニウム、及び前記化合物の２種以上の任意の組み合わせからなる群から選択される亜硫酸塩化合物であることを特徴とする、請求項１記載の方法。
【請求項３】
前記グラフト溶液中の少なくとも１種の脱酸素剤の量が０．５〜４ｇ／Ｌであることを特徴とする、請求項１または２項記載の方法。
【請求項４】
前記グラフト溶液中の少なくとも１種の脱酸素剤の量が１〜３ｇ／Ｌであることを特徴とする、請求項１または２項記載の方法。
【請求項５】
前記少なくとも１種のグラフトモノマーが、スチレン、α−メチルスチレン、メチル−α−メチルスチレン、メトキシ−α−メチルスチレン、ナトリウム−α−メチルスチレンスルホン酸塩、及び前記化合物の２種以上の任意の組み合わせからなる群から選択されることを特徴とする、請求項１〜４のいずれか１項記載の方法。
【請求項６】
工程ｂ）で使用される前記グラフト溶液が、更に少なくとも１種のグラフトコモノマーを含むことを特徴とする、請求項１〜５のいずれか１項記載の方法。
【請求項７】
前記グラフトコモノマーがメタクリロニトリルであることを特徴とする、請求項６記載の方法。
【請求項８】
前記グラフト溶液が、更に少なくとも１種の溶媒を含むことを特徴とする、請求項１〜７のいずれか１項記載の方法。
【請求項９】
前記少なくとも１種の溶媒がアルコールであることを特徴とする、請求項８記載の方法。
【請求項１０】
前記少なくとも１種の溶媒がＣ１−Ｃ１０−アルコールであることを特徴とする、請求項８記載の方法。
【請求項１１】
前記少なくとも１種の溶媒がメタノール、エタノール、１−プロパノール、２−プロパノール、１−ブタノール又は２−ブタノールであることを特徴とする、請求項８記載の方法。
【請求項１２】
前記少なくとも１種の溶媒が２−プロパノールであることを特徴とする、請求項８記載の方法。
【請求項１３】
前記グラフト溶液が、溶媒として１０〜７０重量％のアルコール、１０〜３０重量％のグラフトモノマー、０〜２０重量％のグラフトコモノマー、０．００１〜２０重量％の脱酸素剤、及び０〜５０重量％の水を含むことを特徴とする、請求項８から１２のいずれか１項記載の方法。
【請求項１４】
前記グラフト溶液が、溶媒として４０〜６０重量％のアルコール、１５〜２５重量％のグラフトモノマー、５〜１５重量％のグラフトコモノマー、０．０５〜２重量％の脱酸素剤、及び１０〜３０重量％の水を含むことを特徴とする、請求項１３記載の方法。
【請求項１５】
前記基本ポリマーが、ポリテトラフルオロエチレン、テトラフルオロエチレン−パーフルオロプロピルビニルエーテルコポリマー、テトラフルオロエチレン−ヘキサフルオロプロピレンコポリマー、ポリ（ビニリデンフルオライド）、ビニリデンフルオライド−ヘキサフルオロプロピレンコポリマー、ポリ（エチレンテトラフルオロエチレン）、ポリビニルフルオライド、ポリエチレン及びポリプロピレンからなる群から選択されることを特徴とする、請求項１から１４のいずれか１項記載の方法。
【請求項１６】
基本ポリマーがポリ（エチレン−テトラフルオロエチレン）であり、グラフト溶液が、
グラフトモノマーとしてα−メチルスチレンを、グラフトコモノマーとしてメタクリロニトリルを含むことを特徴とする、請求項１から１５のいずれか１項記載の方法。
【請求項１７】
前記グラフト溶液が、４０〜６０重量％のアルコール、１５〜２５重量％のα−メチルスチレン、５〜１５重量％のメタクリロニトリル、０．０５〜２重量％の脱酸素剤、及び１５〜３０重量％の水を含むことを特徴とする、請求項１６記載の方法。
【請求項１８】
工程ｃ）の間、グラフト重合が不活性ガスでパージされた反応器中で実施されることを特徴とする、請求項１から１７のいずれか１項記載の方法。
【請求項１９】
工程ｃ）の間、グラフト重合が窒素でパージされた反応器中で実施されることを特徴とする、請求項１から１７のいずれか１項記載の方法。
【請求項２０】
工程ｃ）におけるグラフト重合が、２０〜８０℃の温度で実施されることを特徴とする、請求項１から１９のいずれか１項記載の方法。
【請求項２１】
工程ｃ）におけるグラフト重合が、４０〜７５℃の温度で実施されることを特徴とする、請求項１から１９のいずれか１項記載の方法。
【請求項２２】
工程ｃ）におけるグラフト重合が、５０〜７０℃の温度で実施されることを特徴とする、請求項１から１９のいずれか１項記載の方法。
【請求項２３】
工程ａ）において、基本ポリマーが、１〜１００ｋＧｙの放射線量で照射されることを特徴とする、請求項１から２２のいずれか１項記載の方法。
【請求項２４】
工程ａ）において、基本ポリマーが、１〜５０ｋＧｙの放射線量で照射されることを特徴とする、請求項１から２２のいずれか１項記載の方法。
【請求項２５】
工程ａ）において、基本ポリマーが、１０〜３０ｋＧｙの放射線量で照射されることを特徴とする、請求項１から２２のいずれか１項記載の方法。
【請求項２６】
工程ｂ）において、放射線照射された基本ポリマー薄膜が、グラフト溶液を含むタンクを連続的に通過することを特徴とする、請求項１から２５のいずれか１項記載の方法。
【請求項２７】
工程ｂ）において、放射線照射された基本ポリマー薄膜が、グラフト溶液を含むタンクを連続的に通過し、この際、タンクは、窒素でパージされた容器中に設置されることを特徴とする、請求項１から２５のいずれか１項記載の方法。
【請求項２８】
薄膜が、グラフト溶液を含むタンクを連続的に通過する前に、放射線照射された基本ポリマー薄膜が、溶媒及び脱酸素剤を含む脱酸素剤溶液を連続的に通過することを特徴とする、請求項２６又は２７記載の方法。
【発明の詳細な説明】
【技術分野】
【０００１】
本発明は、放射線グラフト化ポリマーの製造方法に関する。
【背景技術】
【０００２】
放射線誘導グラフト重合は、種々の公知の重合技術の１種であり、特にポリマーに機能性官能基を導入するために利用される。放射線誘導グラフト重合工程の際に、まず、基本ポリマー薄膜に放射線を照射し、ラジカルを生成し、ポリマーを活性化させ、１種以上の重合し得るモノマーをポリマーからグラフトさせる。この方法は、例えば、燃料電池内で用いられるイオン交換膜を製造するためにしばしば用いられ、基本ポリマー薄膜が最初に放射線照射され、この基本ポリマー薄膜上にスチレン又はスチレン誘導体がグラフトされ、最終的にグラフト化したポリスチレン鎖がスルホン化される。
【０００３】
それぞれの方法はＷＯ２００６／０８４５９１Ａ１から公知であり、それは、電磁放射線及び／又は粒子放射線で基本ポリマー薄膜を放射線照射してポリマー薄膜中にラジカルを生成し、放射線照射された薄膜を、α−メチルスチレン及びメタクリロニトリルを含む、ラジカル重合を受けやすいモノマー混合物にさらして放射線照射された薄膜中におけるグラフトコポリマーの生成を実現し、グラフト化薄膜をスルホン化して、物質に対するイオン伝導度を提供するスルホン酸部位を導入する工程を含む、膜の製造方法を開示している。放射線誘導グラフト重合は、全て酸素の影響を受けやすいラジカル重合であるので、グラフト重合の際の酸素の存在は、実施される重合反応を阻害又は阻止さえするので、放射線誘導グラフト重合が実施される反応器は、通常、重合反応の開始前及び全ての重合反応の間、窒素でパージされ、酸素を完全に除去するか、あるいは、少なくとも、グラフト溶液中、すなわち、基本ポリマーにグラフトされるモノマーを含む溶液中の酸素含有量を十分な程度まで減少している。
【０００４】
重合反応開始前の、窒素パージによる、グラフト溶液中の酸素含有量減少の程度は、窒素又は任意の不活性ガスが反応器中にパージされる時間及び流速に強く依存する。通常、グラフト溶液中の酸素含有量の十分な減少は、重合反応開始前に、比較的長時間、例えば、数リットルを含む反応器について数時間、反応器を不活性ガスでパージすることを必要とする。これは、特に、たとえ可能であるとしても、グラフト溶液からの酸素の除去は、グラフト溶液及び不活性ガスの間の界面における酸素含有量によってのみ制御することができるという事実による。しかし、実際にはこの制御変数を不十分に制御できるだけであるので、製品の一定品質を保証するために、パージ時間まで長い安全マージンを含むことが必要である。
【０００５】
経済的な理由で、不活性ガスの消費を減少させることが望ましいだけでなく、パージ時間を減少することも望ましい。放射線グラフト重合の製造のための公知の方法における重合の開始前の反応器のパージに必要な長い時間の更なる欠点は、室温では、すなわち、重合開始前のパージ時間の間は、放射線照射された薄膜のラジカル密度が低下し、グラフト重合時間が延長されないなら、得られるポリマー中のグラフト収率が低下するということである。
【先行技術文献】
【特許文献】
【０００６】
【特許文献１】ＷＯ  ２００６／０８４５９１  Ａ１
【発明の概要】
【発明が解決しようとする課題】
【０００７】
本発明の基礎となる目的は、グラフト重合工程の開始前及びグラフト重合工程の間に、グラフト溶液及び基本ポリマーから酸素が完全に、又は少なくとも事実上完全に取り除かれ、グラフト重合工程の開始前のグラフト溶液及び／又は基本ポリマーの不活性ガスによるパージは、たとえ必要であるとしても、比較的短い時間のみ必要である、グラフトモノマーとしてスチレン又はスチレン誘導体を用いる、放射線誘導グラフトポリマーを製造するための、容易で、早く、安価な方法の提供である。
【課題を解決するための手段】
【０００８】
本発明によれば、この目的は、下記工程を含む、グラフトポリマーの製造方法を提供することにより満たされる。
ａ）基本ポリマーを電子線又はγ−放射線源で照射する工程、
ｂ）グラフト溶液（グラフト溶液は、少なくとも１種の脱酸素剤、並びにスチレン及びスチレン誘導体からなる群から選択される少なくとも１種のグラフトモノマーを含む）を基本ポリマーと接触させる工程、及び
ｃ）工程ｂ）で得られる基本ポリマー及びグラフト溶液の混合物をグラフト重合する工程。
【０００９】
この解決手段は、更にスチレン又はスチレン誘導体をそれぞれ含むグラフト溶液に少なくとも１種の脱酸素剤を加えることにより、グラフト重合の開始前に必要なパージ時間が、グラフトポリマーを製造するための公知の方法と比較して有意に短くなるように、グラフト溶液中の酸素含有量が迅速かつ効率的に実質的にゼロまで減少するという発見に基づいている。
【００１０】
用語、グラフトポリマーは、本願特許出願の意味において、この技術用語の通常の意味に従い、グラフトホモポリマー及びグラフトコポリマーを含む。
【００１１】
好ましくは、基本ポリマーは、まず放射線照射され（工程ａ））、その後、グラフト溶液を放射線照射されたポリマーと接触させる（工程ｂ））。しかし、工程ｂ）は必ずしも工程ａ）の後に実施する必要はなく、すなわち、基本ポリマーをグラフト溶液と接触させる前に基本ポリマーを放射線照射する（前照射グラフト）代わりに、ポリマーをグラフト溶液と接触させた後にポリマーを放射線照射することも可能であることに留意すべきである。
【００１２】
基本的に、本発明においてはグラフト溶液内で十分な溶解性を有する限りは、任意の公知の脱酸素剤を用いることができる。グラフト溶液に添加される脱酸素剤が、ヒドラジン、ヒドラゾン、カルボヒドラゾン、アルキルセミカルバジド、アリールセミカルバジド、１，３−ジヒドロキシアセトン、亜硫酸塩、及び前記化合物の２種以上の任意の組み合わせからなる群から選択される場合に、特に良好な結果が得られる。
【００１３】
最も好ましくは、グラフト溶液に添加される脱酸素剤は、亜硫酸塩化合物、例えば、亜硫酸ナトリウム、亜硫酸カリウム、亜硫酸アンモニウム、亜硫酸水素ナトリウム、亜硫酸水素カリウム、亜硫酸水素アンモニウム、及び前記化合物の２種以上の組み合わせからなる群から選択される亜硫酸塩化合物である。亜硫酸塩化合物は、無毒であるという利点を有しており、亜硫酸塩化合物の反応速度は、他のほとんどの脱酸素剤と比較して非常に速い。亜硫酸塩化合物の酸素除去効果は、以下の反応式に従い、硫酸イオン及び水を生成しながら亜硫酸イオンと酸素及びプロトンを反応することによる：ＳＯ32-＋Ｏ2＋２・Ｈ+→ＳＯ42-＋Ｈ2Ｏ。この理由で、亜硫酸塩化合物は、ボイラーシステムのような水系中で脱酸素剤として使用される。しかし、亜硫酸塩化合物が、それぞれグラフトモノマーとしてスチレン又はスチレン誘導体、すなわち、水中で実質的に溶解性を有さず、あるケースにおいて除去反応を妨害することが知られている有機溶媒を必要とする芳香族炭化水素を含むグラフト溶液中で効率的に酸素を除去し得ることは、予想されていなかった。
【００１４】
グラフト溶液に添加される脱酸素剤の最適量は、計算することができ、又は実験により決定することができる。特に、亜硫酸化合物の場合は、例えば、グラフト溶液中の脱酸素剤の量は、好ましくは０．５〜４ｇ／Ｌ、更に好ましくは１〜３ｇ／Ｌの範囲である。
【００１５】
基本的に、グラフトモノマーとして、スチレン、任意のスチレン誘導体、又は２種以上の異なるスチレン誘導体の混合物を用いることができる。少なくとも１種のグラフトモノマーが、スチレン、α−メチルスチレン、メチル−α−メチルスチレン、メトキシ−α−メチルスチレン、ナトリウム−α−メチルスチレンスルホン酸塩、及び前記化合物の２種以上の任意の組み合わせからなる群から選択される場合に、特に良好な結果が得られる。
【００１６】
本発明の更に好ましい実施態様によれば、工程ｂ）において基本ポリマーと接触するグラフト溶液は、−少なくとも１種のグラフトモノマー及び脱酸素剤を除けば、−好ましくはグラフト収率を上昇させる、少なくとも１種のグラフトコモノマーを含む。グラフトコモノマーがメタクリロニトリルである場合に、特に良好な結果が得られる。
【００１７】
必要であれば、グラフト溶液は、好ましくは、ジビニルベンゼン、ビス（ビニルフェニル）エタン、ジイソプロペニルベンゼン、トリアリルシアヌレート、Ｎ，Ｎ’−メチレン−ビス−アクリルアミド、ジアリルマレイネート、及び前記化合物の２種以上の組み合わせからなる群から選択される、１種以上の架橋剤を更に含み得る。
【００１８】
グラフト溶液中のモノマーの溶解を促進又は向上させるために、グラフト溶液は少なくとも１種の溶媒を更に含むことが好ましい。適切な溶媒の例は、アルコール、例えば、Ｃ1−Ｃ10−アルコールである。溶媒が、メタノール、エタノール、１−プロパノール、２−プロパノール、１−ブタノール又は２−ブタノールである場合に特に良好な結果が得られ、２−プロパノールが最も好ましい。
【００１９】
典型的には、グラフト溶液は、溶媒として１０〜７０重量％のアルコール、１０〜３０重量％のグラフトモノマー、０〜２０重量％のグラフトコモノマー、０．００１〜２０重量％の脱酸素剤、及び０〜５０重量％の水を含み得る。更に好ましくは、グラフト溶液は、溶媒として４０〜６０重量％のアルコール、１５〜２５重量％のグラフトモノマー、５〜１５重量％のグラフトコモノマー、０．０５〜２重量％の脱酸素剤、及び１０〜３０重量％の水を含む。
【００２０】
このようなグラフト溶液に代え、溶媒として主に水を、添加剤として界面活性剤を含むエマルションを用い得る。その結果、脱酸素剤は、バルク相で完全に溶解している。
【００２１】
薄膜の形状で好ましく利用される基本ポリマーは、スチレン又はスチレン誘導体とグラフトすることのできる任意のポリマーからなる。従って、基本ポリマーは、フッ素化されていてもされていなくてもよい、ホモポリマー又はコポリマーであり得る。好ましくは、基本ポリマーは、部分的にフッ素化されているか、又は完全フッ素化されているホモポリマーであり、更に好ましくは部分的にフッ素化されているか、又は完全フッ素化されているコポリマーである。適切なフッ素化ポリマーの例は、ポリテトラフルオロエチレン、テトラフルオロエチレン−パーフルオロプロピルビニルエーテルコポリマー、テトラフルオロエチレン−ヘキサフルオロプロピレンコポリマー、ポリ（ビニリデンフルオライド）、ビニリデンフルオライド−ヘキサフルオロプロピレンコポリマー、ポリ（エチレンテトラフルオロエチレン）及びポリビニルフルオライドである。適切な非フッ素化ポリマーの例は、ポリエチレン及びポリプロピレンである。
【００２２】
本発明の更に好ましい実施態様によれば、基本ポリマーとしてポリ（エチレン−テトラフルオロエチレン）が用いられるが、グラフトモノマーとしてα−メチルスチレンが用いられ、グラフトコポリマーとしてメタクリロニトリルが用いられる。
【００２３】
前記実施態様においては、グラフト溶液は、模範的に、４０〜６０重量％のアルコール、１５〜２５重量％のα−メチルスチレン、５〜２５重量％のメタクリロニトリル、０．０５〜２重量％の脱酸素剤及び１５〜３０重量％の水を含み得る。更に好ましくは、アルコールは２−プロパノールであり、脱酸素剤は亜硫酸化合物であり、この場合グラフト溶液は、４０〜６０重量％の２−プロパノール、１０〜２０重量％のα−メチルスチレン、１０〜２０重量％のメタクリロニトリル、０．０５〜２重量％の亜硫酸塩化合物、及び１０〜２５重量％の水を含む。
【００２４】
グラフト重合工程ｃ）の間のグラフト溶液への酸素の混入を回避するために、グラフト重合の間、工程ｃ）が実施される反応器を、不活性ガス、好ましくは窒素でパージすることが好ましい。上述したように、反応器は、グラフト重合工程の開始前に不活性ガスでパージしてもよく、ここで、前処理のパージ時間は、グラフトポリマーを製造するための公知の方法と比べて比較的短く、すなわち、例えば３〜３０分、更に好ましくは３〜２０分、更に好ましくは３〜１０分である。
【００２５】
基本的に、工程ｃ）のグラフト重合は、２０〜８０℃、好ましくは４０〜７５℃、更に好ましくは５０〜７０℃の任意の温度で実施することができる。通常、反応時間は、数時間〜数日、好ましくは５〜４８時間、更に好ましくは１０〜３６時間、更に好ましくは２０〜３０時間であろう。
【００２６】
照射工程ａ）においては、任意の公知の電子線源が利用され得る。例えば、工程ａ）において１〜１００ｋＧｙ、好ましくは１〜５０ｋＧｙ、更に好ましくは１０〜３０ｋＧｙの放射線量で基本ポリマーが放射線照射された場合に良好な結果が得られる。また、60Ｃｏ−放射線源のようなγ−照射源を用い得る。
【００２７】
本発明の更に好ましい実施態様によれば、グラフト重合工程ｃ）の後に、グラフトポリマーを、任意の公知のクロロスルホン酸のようなスルホン化剤を用いてスルホン化してもよい。
【００２８】
本発明の方法は、バッチ式又は連続的に実施することができる。
【００２９】
バッチ式法についての具体例として、放射線照射された基本ポリマー薄膜を反応器に入れ、その後、脱酸素剤を含むグラフト溶液を導入し、基本ポリマー薄膜と接触させる。次いで、反応器を閉じ、場合によって、例えば窒素で５分間パージした後、それぞれ、スチレンモノマー又はスチレン誘導体モノマーにより、基本ポリマーのグラフト重合を開始するために、反応器を５０〜７０℃の温度まで加熱し、グラフト重合工程の全ての期間、反応器を窒素でパージする。反応の完了後、グラフト化されたポリマー薄膜を反応器から取り出し、必要であれば洗浄する。
【００３０】
連続法についての具体例として、基本ポリマー薄膜が、電子線源を含む照射装置を連続的に通過し、そこで、基本ポリマー薄膜をラジカルを生成し、ポリマーを活性化するのに十分な線量で照射する。その後、放射線照射された基本ポリマー薄膜が、グラフト溶液を含むタンクを連続的に通過し、そこで、ポリマー薄膜を、脱酸素剤及びモノマーを含むグラフト溶液と接触させる。グラフト溶液が酸素で汚染させるのを回避するために、タンクは、窒素でパージされた容器内に設置される。その後、場合によって、任意の不純物を除去するためにポリマー薄膜が洗浄溶液を通過し、その後、乾燥されてもよい。
【００３１】
好ましくは、前記連続法においては、薄膜が、グラフト溶液を含むタンクを通過する前に、基本ポリマー薄膜が、溶媒及び脱酸素剤を含む脱酸素剤溶液を連続的に通過する。
その結果、薄膜がグラフト溶液と接触し、グラフト重合する前に、基本薄膜中に含まれる酸素が既に除去されているか、又は薄膜内で少なくとも有意に減少しているように、放射線照射された基本薄膜はグラフト溶液に浸漬される前に、既に脱酸素剤と接触される。
【００３２】
本発明の方法を用いて得られたグラフトポリマーは、特に燃料電池の膜電極一体構造中の固体ポリマー電極として用いることができる。
【００３３】
次いで、本発明を、好ましい実施態様及び添付図面を参照して更に詳細に説明する。
【図面の簡単な説明】
【００３４】
【図１】本発明の一実施態様によるグラフトポリマーを製造するための連続法を実施するのに適した装置を示す。
【発明を実施するための形態】
【００３５】
グラフトポリマーの製造方法を連続的に実施するための装置１０は、３個のタンク１４、１６、１８が設置された容器１２を含む。更に、複数のガイドローラ２０、２０’、２０’’、２０’’’、２０’’’’が、それぞれ容器１２及びタンク１４、１６、１８内に設置されている。タンク１４、１８は、亜硫酸ナトリウム水溶液のような、脱酸素剤として硫酸ナトリウムを含む溶液を含むが、中央のタンク１６は、例えば、５０重量％の２−プロパノール、１５重量％のα−メチルスチレン（ＡＭＳ）、１５重量％のメタクリロニトリル（ＭＡＮ）、１．５重量％の亜硫酸ナトリウム及び１８．５重量％の水を含むグラフト溶液を含む。
【００３６】
操作の間、ポリ（エチレン−テトラフルオロエチレン）（ＥＴＦＥ）からなる基本ポリマー薄膜２２を供給ローラ（図示せず）から連続的にほどき、電子線源又はγ−放射線源を含む照射装置（図示せず）を通過させ、基本ポリマー薄膜を、ラジカルを生成し、ポリマーを活性化させるのに十分な電子線量又は十分量のγ−照射線で照射する。その後、ＥＴＦＥ−薄膜からあらゆる酸素を除去するために、放射線照射された基本ポリマー薄膜は、亜硫酸ナトリウム水溶液を含むタンク１４を連続的に通過する。亜硫酸ナトリウム水溶液を含むタンク１４は、一部は容器１２の内部に、一部は前記容器１２の外側に位置し、それによって、薄膜２２を含む容器１２に酸素が入ることができないことを確実にするロックを形成する。タンク１４を通過した後、薄膜は、２個のガイドローラ２０’、２０’’によって、グラフト溶液を含むタンク１６にへと偏向される。グラフト溶液及びＥＴＦＥ−薄膜が酸素で汚染されることを回避するため、全体の容器１２は窒素でパージされる。その後、ＥＴＦＥ−薄膜は、２個のガイドローラ２０’’’、２０’’’’によって、亜硫酸ナトリウム水溶液を含むタンク１８へと偏向され、次いで装置１０から取り出される。
【符号の説明】
【００３７】
１２…容器、１４，１６，１８…タンク、２０，２０’，２０’’，２０’’’，２０’’’’…ガイドローラ、２２…薄膜。
【図１】
0005314148.tif 000002